Si 는 , 페라이트 안정 화 원소 이 고 , Ac 3 변태점 을 증가 시킨다는 점 에서 , 넓 은 어닐링 온도 에서 다량 의 페라이트 를 형성 시키 는 것 이 가능 하 고 , 조직 제어 성 향상 의 관점 에서 첨가 된다 . 이러 한 효과 를 얻 기 위해서 는 , Si 양 을 0 . 01 ％ 이상 으로 할 필요 가 있 다 . 한편 , 연성 확보 의 관점 에서 는 , Si 의 함유량 이 0 . 30 ％ 미만 이 면 조대 한 철 계 탄화물 이 다량 으로 생성 되 어 , 내부 마이크 로 조직 의 잔류 오스테나이트 조직 분 율 을 10 ％ 이상 으로 할 수 없 어 , 연신 율 이 저하 되 어 버리 는 경우 가 있 다 . 이 관점 에서 , Si 의 하한 값 은 0 . 30 ％ 이상 인 것 이 바람직 하 고 , 0 . 50 ％ 이상 이 보다 바람직 하 다 . 또한 , Si 는 , 판 두께 중심부 에 있 어서 의 철 계 탄화물 의 조대 화 를 억제 하 고 , 강도 와 성형 성 을 높이 기 위해 필요 한 원소 이 기 도 하 다 . 또한 , 고용 강화 원소 로서 , 강판 의 고강도 화 에 기여 하 기 위해 첨가 할 필요 가 있 다 . 이 들 의 관점 에서 , Si 의 하한 값 은 1 ％ 이상 인 것 이 바람직 하 고 , 1 . 2 ％ 이상 이 보다 바람직 하 다 . 그러나 , Si 의 함유량 이 2 . 50 ％ 를 초과 하 면 판 두께 중 심부 가 취화 되 어 , 연성 이 열화 되 기 때문 에 , 상한 을 2 . 50 ％ 로 한다 . 연성 확보 의 관점 에서 , Si 의 함유량 은 2 . 20 ％ 이하 인 것 이 바람직 하 고 , 2 . 00 ％ 이하 인 것 이 보다 바람직 하 다 .